СПЛАВ, ЗАЩИТНЫЙ СЛОЙ И КОНСТРУКТИВНЫЙ ЭЛЕМЕНТ

1. Сплав, который содержит по меньшей мере следующие элементы (данные в вес.%):
22-24% кобальта (Co),
в частности, 23% кобальта (Co),
14%-16% хрома (Cr),
в частности, 15%-16% хрома (Cr),
в особенности 15% хрома (Cr),
10,5%-11,5% алюминия (Al),
в частности, 11 вес.% алюминия (Al),
0,2%-0,4%,
в частности, 0,3%, по меньшей мере одного металла из группы, включающей в себя скандий (Sc) и/или редкоземельные элементы,
в частности, иттрий (Y),
опционально от 0,3% до 0,9% тантала (Ta),
в частности, от 0,4% до 0,7% тантала (Ta),
в особенности 0,5% тантала (Ta),
никель (Ni),
в частности, остаток никель (Ni).
2. Сплав по п. 1, содержащий 0,3 вес.% иттрия (Y).
3. Сплав по п. 1, не содержащий рения (Re).
4. Сплав по п. 1, не содержащий кремния (Si).
5. Сплав по п. 1, который содержит тантал (Ta), в частности, по меньшей мере 0,4 вес.% тантала (Ta), в особенности 0,5 вес.% тантала (Ta).
6. Сплав по п. 1, не содержащий циркония (Zr) и/или не содержащий титана (Ti), и/или не содержащий галлия (Ga), и/или не содержащий германия (Ge), и/или не содержащий платины (Pt), и/или не содержащий гафния (Hf), и/или не содержащий церия (Ce), и/или не содержащий железа (Fe), и/или не содержащий палладия (Pd), и/или не содержащий бора (B), и/или не содержащий углерода (C).
7. Сплав по п. 1, состоящий из кобальта, хрома, алюминия, иттрия, никеля, а также опциональной составной части тантала.
8. Сплав по п. 1, состоящий из кобальта, хрома, алюминия, иттрия, никеля и тантала.
9. Сплав по п. 1, у которого никель (Ni) образует матрицу.
10. Защитный слой (7) для защиты конструктивного элемента (1) от коррозии и/или окисления, в частности, при высоких температурах, который имеет состав сплава по одному или нескольким из пп. 1-9.
11. Защитный слой (7) по п. 10, который нанесен путем плазменного напыления, в частности, APS или высокоскоростного напыления (HVOF).
12. Конструктивный элемент,
в частности, конструктивный элемент (120, 130, 155) газовой турбины (100),
в частности, у которого субстрат (4) конструктивного элемента (120, 130, 155) выполнен на основе никеля или на основе кобальта,
который для защиты от коррозии и окисления при высоких
температурах имеет защитный слой (7) по п. 10 или 11,
у которого, в частности, на защитный слой (7) нанесен керамический теплоизоляционный слой (10).